(57)【要約】片面又は両面が触圧接着性の帯状フィルムであり、帯状フィルムを接合面において引張ることによって、残渣を残さず、破損もしないで除去できる帯状フィルム用の感圧接着材料が開示される。該材料は、ブロック共重合体及び粘着付与剤の混合物を含んで成っており、少なくとも１種の、Ｈ2Ｏ中で膨潤する化合物が、その混合物中に混入されていることを特徴としている。【特許請求の範囲】
【請求項１】
片面又は両面が接着性である帯状シートであって、接合面における外延的な引張りによって、残渣を残したり又は破損したりしないで再引離しすることができる接着性帯状シートに使用される、ブロック共重合体及び粘着付与剤を含んでなる混合物から構成される感圧接着剤であって、少なくとも１種の、Ｈ2Ｏ中で膨潤可能な化合物が、その混合物中に混入されていることを特徴とする、感圧接着剤。
【請求項２】
Ｈ2Ｏ中で膨潤可能な化合物が、超吸収性物質であることを特徴とする、請求項１に記載の接着剤。
【請求項３】
膨潤可能な化合物が、接着剤基準で０．５重量％と２０重量％の間の範囲で存在することを特徴とする、請求項１及び２のいずれかに記載の接着剤。
【請求項４】
膨潤可能な化合物が、接着剤基準で２重量％と８重量％の間の範囲で存在することを特徴とする、請求項１〜３のいずれかに記載の接着剤。
【請求項５】
単一の膨潤可能な化合物又は２種以上の膨潤可能な化合物が、混合物中に混入されていることを特徴とする、請求項１〜４のいずれかに記載の接着剤。
【請求項６】
超吸収性物質が、架橋したポリアクリル酸のナトリウム塩、デンプン変性架橋ポリアクリル酸、架橋ポリアクリルアミド、架橋ポリスルホン酸又はカルボキシメチルセルロースであることを特徴とする、請求項２〜５のいずれかに記載の接着剤。
【請求項７】
混合物が、少なくとも１種の添加剤を含んで成ることを特徴とする、請求項１〜６のいずれかに記載の接着剤。
【請求項８】
請求項１〜７のいずれかに記載の接着剤の、片面及び／又は両面が接着性である帯状シートを製造するための使用。
【発明の詳細な説明】
【技術分野】
【０００１】
本発明は、片面又は両面が接着性である帯状シートであって、接合面における外延的な(extensive)引張り(stretching)によって、残渣を残したり又は破損したりしないで再引離しすることができる接着性帯状シートに使用される、ブロック共重合体及び粘着付与剤を含んでなる混合物から構成される感圧接着剤（ＰＳＡ）に関する。
【０００２】
さらに本発明は上記の感圧接着剤の用途に関する。
【背景技術】
【０００３】
接合面において外延的に引張ることによって残渣を残したり破損しないで再引離しすることができる、高度に弾性的に又は可塑的に伸長可能な粘着テープは、例えば特許文献1、特許文献２、特許文献3、特許文献4、特許文献5、特許文献6、特許文献7、特許文献8、特許文献9、特許文献10、特許文献11、特許文献12、特許文献13、特許文献14、特許文献15及び特許文献16から公知であり、これを、とりわけ以下においては、可剥性粘着テープ(strippable self-adhesive)と呼ぶ。
【０００４】
この種の可剥性粘着テープは、片面又は両面接着帯状シートの形態で頻繁に用いられ、引離し操作を始めるために接着剤のついていない握り部分があることが好ましい。
【０００５】
そのような粘着テープの特別な用途は特許文献17、特許文献18、特許文献19、特許文献20及び特許文献21に見出すことが出来、具体的な実施態様は、例えば特許文献22、特許文献23、特許文献24、特許文献25、特許文献26、及び、特許文献27、特許文献28、特許文献29、特許文献30、特許文献31、特許文献32、特許文献33、特許文献34、特許文献35、特許文献36、及び特許文献37、特許文献38に記載されている。前記の可剥性接着性帯状シートの用途分野の例としては、特に、家庭、作業場及び事務所において軽量物からやや重量物を、残渣を残さずまた破損させずに再引離しできるように固定することが挙げられる。これらの用途においては、上記のシートは、例えば製図ピン、丸頭針、画鋲、釘、ネジ、従来の粘着テープ及び液状接着剤のような従来の固定手段を代替している。上記の接着性帯状シートの使用が好結果を得るための鍵は、接合された物品を残渣を残さず破損も無く再引き離しできる可能性だけでなく、早く簡単に接合しそして想定接合時間の間確実に保持することにもある。特にここで、この接着性帯状物が家庭、作業場及び事務所において汎用固定材として使用され得るためには、多種類の基体上で機能しなければならないことを銘記すべきである。
【０００６】
上述で引用した特許文献には、可剥性粘着テープ、すなわち市場で流通している市販品（例えば、ｔｅｓａ  ＡＧからのｔｅｓａ（登録商標）Ｐｏｗｅｒｓｔｒｉｐｓ（登録商標）、3Ｍからの3Ｍ  Ｃｏｍｍａｎｄ（登録商標）Ａｄｈｅｓｉｖｅ  Ｓｔｒｉｐｓ、  及びＰｌａｓｔｏ  Ｓ.Ａ.  からのＰｌａｓｔｏｆｉｘ（登録商標）Ｆｏｒｍｕｌｅ  Ｆｏｒｃｅ  1000  Ａｄｈｅｓｉｖｅ  Ｓｔｒｉｐｓ）において使用するための広範囲なＰＳＡｓが記載されているが、すべてが、エラストマーブロック中に不飽和ポリジエンブロックを有するスチレンブロック共重合体をベースとするＰＳＡｓを有している。
【０００７】
典型的には、ポリスチレンブロック及びポリブタジエンブロック及び／又はポリイソプレンブロックをベースとする線状又は放射状ブロック共重合体、すなわち、例えば、放射状スチレンブタジエン（ＳＢ）n  及び/又は線状スチレンーブタジエンースチレン（ＳＢＳ）及び／又は線状スチレンーイソプレンースチレン（ＳＩＳ）ブロック共重合体が用いられる。可剥性粘着テープにおいて使用するための、前記のＰＳＡｓベースとするスチレンブロック共重合体の利点は、例えばそれを用いて達成できる非常に強い接合強さ（とりわけ、非常に高い凝集力及び非常に高い接着力の同時実現による）、引張りによる引き離し中粘着性の著しい減少（それは、たとえ必要条件でないとしても、引き離し操作を非常に容易にする）、及び引き裂きを伴わない引き離し操作に特に必須である非常に強い引っ張り強さである。
【０００８】
市場で入手可能な製品は、そのすべてがスチレンブロック共重合体をベースとするＰＳＡｓを使用しているが、大気中の湿気や水の影響下で、接合力が弱くなる。この挙動はガラスやセラミックのような親水性の基材に接合する場合にとくに顕著である。ある程度の重量物を接合した直後に湿気に晒した場合には、特にＰＳＡ帯状体の不良がしばしば起こる。湿気の影響下の保持力は、特に炭化水素樹脂やポリテルペン樹脂のような無極性の粘着付与剤樹脂を含んで成るこれらのＰＳＡ帯状体において低下する。
【０００９】
中間の発泡体担体とその両面に塗布した接着剤を有する製品においては、湿気への曝露下の接合力の低下は、単に一層の接着層からなる接着性帯状体に比べて非常に著しい。
【００１０】
接合の不良は、単なる剥離負荷の場合にも発生し、そして普通のせん断負荷の場合よりも先端切断(tipping)／せん断負荷（その場合は、例えば、何かをつるした特別なてこの付いた留め金を接合した場合のように、トルクが大きくなる）がかかる場合にひどく発生する。
【特許文献１】ＵＳ-ＰＳ  4,024,312
【特許文献２】ＤＥ3331016Ｃ２
【特許文献３】ＷＯ92/01132Ａ１
【特許文献４】ＷＯ92/11333Ａ1
【特許文献５】ＤＥ4222849Ａ1
【特許文献６】ＷＯ95/06691Ａ1
【特許文献７】ＤＥ19531696Ａ1
【特許文献８】ＤＥ19626870Ａ1
【特許文献９】ＤＥ19649727Ａ1
【特許文献１０】ＤＥ19649728Ａ1
【特許文献１１】ＤＥ19649729Ａ1
【特許文献１２】ＤＥ19708364Ａ1
【特許文献１３】ＤＥ19720145Ａ1
【特許文献１４】ＤＥ19820854Ａ1
【特許文献１５】ＷＯ99/37729Ａ1
【特許文献１６】ＤＥ10003318Ａ1
【特許文献１７】ＤＥ4233872Ａ1
【特許文献１８】ＤＥ19511288Ａ1
【特許文献１９】ＵＳ5,507,464Ａ
【特許文献２０】ＵＳ5，672，402Ａ
【特許文献２１】ＷＯ94/21157Ａ1
【特許文献２２】ＤＥ4428587Ａ1
【特許文献２３】ＤＥ4431914Ａ1
【特許文献２４】ＷＯ97/07172Ａ1
【特許文献２５】ＤＥ19627400Ａ1
【特許文献２６】ＷＯ98/03601Ａ1
【特許文献２７】ＤＥ19649636Ａ1
【特許文献２８】ＤＥ19720526Ａ1
【特許文献２９】ＤＥ19723177Ａ1
【特許文献３０】ＤＥ29723198Ａ1
【特許文献３１】ＤＥ19726375Ａ1
【特許文献３２】ＤＥ19756084Ａ1
【特許文献３３】ＤＥ19756816Ａ1
【特許文献３４】ＤＥ19842864Ａ1
【特許文献３５】ＤＥ19842865Ａ1
【特許文献３６】ＷＯ99/31193Ａ1
【特許文献３７】ＷＯ99/37729Ａ1
【特許文献３８】ＷＯ99/63018Ａ1
【発明の開示】
【発明が解決しようとする課題】
【００１１】
本発明の一つの目的は、片面又は両面の接着性帯状シートであって、接合面に本質的に平行に外延的に引張ることによって敏感な(sensitive)基体からでさえも残渣を残さず破損もなく再引き離しすることができ、そしてガラスやセラミックのような親水性基体上においてもそして雰囲気が高湿度であっても良好な接合強度を有する接着性帯状シート用の感圧接着剤を提供することである。
【課題を解決するための手段】
【００１２】
この目的は、請求項１で特定した感圧接着剤によって達成される。本発明の主題の有利な展開は請求項２以下に記載してある。
【００１３】
したがって、本発明は、ブロック共重合体と粘着付与剤を含んでなる混合物から構成される感圧接着剤であって、少なくとも１種の、Ｈ2Ｏ中で膨潤可能な化合物が、その混合物中に混入されている、感圧接着剤を提供する。
【００１４】
数多くの感圧接着剤の場合、接合能力は高い雰囲気湿度や水の影響下でかなり低下する。湿気のある又は湿潤した接着性帯状体(adhesive strip)は殆ど接着しないか全く接着しない、又はそれらは濡れた基材への接合が困難であるばかりでなく、現存する接着テープの基体上への接合が、湿度や水の影響下では、負荷耐力が弱くなるか又は完全に失われさえもする。この現象はガラスのような又はタイル等のセラミックのような親水性基体においてとくに著しい。特にセラミックタイルは、風呂や台所において頻繁に使用されており、そこでは雰囲気の湿度が短時間非常に上昇する。親水性基体には、その表面上に、吸着された水の非常に薄い層がよく生成するという特性があり、その水を除去するには非常な高温が必要である。この薄い水層の結果として湿気や水が非常に容易にガラスに補足される。ガラスの分子構造のために、ガラスは、水を表面において吸収するだけでなく、それ自体の中に水を取り込むことができる。セラミック製品においても同様なことが言える。
【００１５】
接着テープをセラミック製品又はガラスに接合した場合、薄い水層が接着テープとガラス製品の間に残る。この層は非常に薄いので接着テープの接合特性は影響を受けない、すなわち、ある接着テープとガラス間の接合は、鋼材と該接着テープ間の接合と同様に非常に強い接合であることができる。
【００１６】
高環境湿度又は水の形態での湿気が接合に作用すると、ガラスと接着性帯状体の間の水層はさらに水を補足することができ、そのために水層が成長する。また水はガラスを経由して接合域に拡散することができる。その結果、接合性能は、接合が崩壊してしまう程度にまで低下する。
【００１７】
ガラス中の細孔をすべて塞ぐことができる非常に柔らかい接着剤を使用して、それによって水がもはや中間層にまで拡散できなくすることが標準的に行われている。この方法は、例えば、積層ガラスシートの接合において採用されており、この場合はイソブチルゴム接着剤が使用されている（Ｓｋｅｉｓｔ、  Ｈａｎｄｂｏｏｋ  ｏｆ  Ａｄｈｅｓｉｖｅｓ、２ｎｄ  ｅｄｉｔｉｏｎ、１９９７  に記載）。
【００１８】
接着性帯状体が非常に強い接合力を提供しそして同時に接合平面における引張りによって破損なしに再除去可能であるべきであるとすれば、前記の可剥性システムにとっては、この方法は不可能である。この２つの特性は、接着剤が高凝集力及び高い引張り強度を有する場合にのみ達成可能である、いいかえれば、接着剤は比較的硬くなるように調合しなければならない。その結果、前記の接着剤は、ガラスの細孔の全てを塞ぐように、ガラス又はセラミック上で移動することは不可能である。したがって水は間の空隙に浸透することができ、接合できなくなる。この影響は、中間の発泡体担体を有する接着性帯状体を使用する場合に特に著しい。この場合、水又は湿気は、そのような中間担体を使用しない該接着剤のみからなる接着性帯状体にくらべてより高速に浸透する。
【００１９】
Ｈ2Ｏに膨潤可能な化合物はＰＳＡ帯状物と基材の界面への湿分の浸透を遅らせる。Ｈ2Ｏに膨潤可能なこの種の化合物は、例えばヒドロゲルであることができる。ヒドロゲルは親水性ポリマーをベースとする水含有のゲルであり、しかも水に溶解しない、そして三次元網目構造として存在する。ポリマーはその形状を保ちながら、同一容積／重量に達するまで水中で膨潤する。
【００２０】
本発明の１つの好ましい実施態様においては、Ｈ2Ｏに膨潤可能な化合物は超吸収性物質である。超吸収性物質は、それ自体の重量の数倍に上る液体を吸収し、外力の影響下でもそれを保持することができる、架橋又は部分架橋した親水性ポリマーである。超吸収性物質は水又は水溶液を吸収してゲル状の粘ちょう体(consistency)になる。
【００２１】
超吸収性物質は、感圧接着剤を基準に０．５〜２０重量％の範囲で存在するのが好ましく、２〜８重量％で存在するのがさらに好ましい。超吸収性物質の少量添加によって、乾燥基体上のＰＳＡ帯状物の機械特性及び性能特性が、実際の使用目的を制限するようには変化しないという有利性が得られる。
【００２２】
単品の超吸収性物質又は２種以上の超吸収性物質の混合物を、混合物中に混入させることが好ましい。
【００２３】
これらの超吸収性物質は、例えば架橋したポリアクリル酸のナトリウム塩（例えば、ＳｔｏｃｋｈａｕｓｅｎからのＦａｖｏｒ（登録商標）、Ｈｏｅｃｈｓｔ及びＳａｎｙｏからのＳａｎｗｅｔ（登録商標）、Ｄｏｗ  ＣｈｅｍｉｃａｌｓからのＤｒｙｔｅｃｈ（登録商標）、ＢＡＳＦからのＡｑｕａｌｉｃ又は例えばＡｔｏｃｈｅｍからのＮｏｒｓｏｃｒｙｌ）、デンプン変性架橋ポリアクリル酸（同様に、Ｈｏｅｃｈｓｔ及びＳａｎｙｏからのＳａｎｗｅｔ（登録商標）名で入手可能）、架橋ポリアクリルアミド、架橋ポリスルホン酸又はカルボキシメチルセルロースのように、異なった化学的ベースで使用することができるのが好ましい。超吸収性物質は水を吸収し、その過程において膨潤することができる。それらは架橋構造であるため、有機溶剤に溶解できずそして熱による溶融もできない。したがって、超吸収性物質は接着剤への混入中その化学構造を変化させず、溶剤からの除去によっても融解物からの押し出しによってもそのままである。接着剤中で、超吸収性物質はポリマー充填剤のように挙動する。したがって、超吸収性物質は、小量混入の場合には、ＰＳＡを用いて生成されたＰＳＡ帯状物の機械特性に影響しない。乾燥時における性能特性は、同様に、超吸収性物質が添加された時に、影響を受けない。
【００２４】
超吸収性物質が全接着剤基準で丁度０．５重量％の濃度の時、湿分に対する感受性がかなり低下する。十分な接合性能に必要な超吸収性物質の量は、いくつかの影響する因子を挙げると、超吸収性物質の性質、接着剤の硬度、達成すべき性能、及び基体に依存する。本発明の超吸収性物質を使用する場合、粒子の大きさもまた製品の設計と調和しなければならない。多くの場合、粉砕操作によって１ｍｍよりかなり小さい粒子の大きさを得ることが可能であり、それによって、一般的に、１ｍｍのＰＳＡ膜厚を有する感圧接着性帯状体を使用することが可能である。
【００２５】
超吸収性物質の膨潤性によって耐湿性を有する接着性ケーブル接合用封止剤に超吸収性物質を使用することは、ＤＥ１９６５２７６２Ａ１に記載されている。さらにＤＥ４４３４１７１Ａ１には超吸収性物質を衛生用品に使用することが記載させている。これらの出願における接着剤は吸収剤で被覆されている。しかしながら、本発明の超吸収性物質は接着剤中に混入されており、接着剤の上に被覆されているのではない。
【００２６】
上記の混合物は、少なくとも１種の添加物を含んで成るのが好ましい。ＰＳＡｓを安定させるために通常酸化防止剤を添加する。添加剤は１次又は２次酸化防止剤であることができ、特に１次酸化防止剤として立体障害フェノールそして２次酸化防止剤として亜リン酸エステル又はチオールが使用される。炭素ラジカル捕捉材も添加することができる。
【００２７】
しかしながら、添加剤として、例えばＵＶ吸収剤、立体障害アミンのような光安定剤の使用も可能であり、同様にオゾン化亀裂防止剤、金属不活性化剤、加工補助剤又は末端ブロック(endblock)補強樹脂を添加することができる。
【００２８】
さらに可能な添加剤の例としてとして可塑剤が挙げられる。使用する可塑剤は、液状樹脂、可塑剤油又は、１５００ｇ／ｍｏｌ未満のモル質量を有する低分子質量ポリイソブチレンまたは最高２０重量％の割合での液状ＥＰＤＭ（エチレン／プロピレンージエンターポリマー）グレードを含んで成る低分子質量液状高分子であることができる。
【００２９】
シリカ、ガラス（粉砕された又はビーズの形状）、アルミナ、酸化亜鉛、炭酸カルシウム、二酸化チタン又はカーボンブラックーいくつか名前を挙げるとーのような充填剤、及び着色顔料及び染料、及び光学的光輝剤も同様に使用できる。
【００３０】
さらに、片面及び/又は両面接着性帯状シートを製造するための発明が、先行請求項のうちの１項において請求した感圧接着剤を使用して、達成されている。
【００３１】
使用される感圧接着剤の例としては、例えばスチレンのようなビニル芳香族（Ａブロック）から生成されるポリマーブロック、及び、例えばブタジエン及びイソプレンのような1,3-ジエン（Ｂブロック）の重合によって生成されるポリマーブロックを含むブロックポリマーをベースとする感圧接着剤が挙げられる。得られるブロック共重合体は同一又は異なるＤブロックを含有することが可能であり、それらは部分的、選択的又は全体的に水素化されていてもよい。ブロック共重合体は、線状Ａ-Ｂ-Ａ構造を有することができる。同様に、放射状設計のブロック共重合体、及びまた星型及び線状多ブロック共重合体の使用もまた可能である。Ａ-Ｂジブロック共重合体もさらに１つの成分として存在することもできる。ビニル芳香族及びイソブチレンのブロック共重合体もまた使用に適している。前記のポリマーのすべては単独に又はお互いの混合物として用いることができる。
【００３２】
ポリスチレンブロックの代わりに、例えばアルファ-メチルスチレンを含む芳香族ブロックのような約７５℃を越えるガラス転移点を有する他の芳香族を含むホモポリマー及び共重合体（Ｃ―８〜Ｃ―12の芳香族）をベースとするポリマーブロックを使用することもまた可能である。また、７５℃を越えるガラス転移点を有する（メタ）アクリル酸エステルホモポリマー及び（メタ）アクリル酸共重合体をベースとするポリマーブロックも使用に適する。この文脈において、ブロック共重合体であって、その硬質ブロックが（メタ）アクリル酸エステルポリマーをベースとする硬質ブロックだけであるブロック共重合体のみならず、ポリスチレンブロックのような芳香族ブロック及びポリ（メタ）アクリル酸エステルブロックの両者を用いるブロック共重合体を使用することが可能である。
【００３３】
スチレンーブタジエンブロック共重合体及びスチレンーイソプレンブロック共重合体及びそれらの水素化生成物すなわちスチレンーエチレン／ブチレンブロック共重合体及びスチレンーエチレン／プロピレンブロック共重合体の代わりに、たとえば２種以上の異なった１，３−ジエンの共重合体のようなポリジエンを含むエラストマーブロックを用いるブロック共重合体及びその水素化生成物を使用することがまた可能である。また、ブロック共重合体が無水マレイン酸変性又はシラン変性スチレンブロック共重合体である機能化ブロック共重合体の使用も可能である。
【００３４】
ブロック共重合体の一般的な使用濃度は２０〜７０重量％の範囲であり、特には３０〜６０重量％の範囲及び３５〜５５重量％の範囲である。
【００３５】
さらに、ポリマーとして、直線状炭化水素、例えば天然又は合成ポリイソプレン又はポリブタジエンのような不飽和ポリジエン、飽和エチレンープロピレン共重合体、アルファオレフィン共重合体、ポリイソブチレン、ブチルゴム、エチレンープロピレンゴム、のような化学的に実質的に飽和なエラストマー又はハロゲン、アクリル酸エステル又はビニルエーテルを含むポリオレフィンのような化学的に機能化された炭化水素をベースとするポリマーの使用が可能であり、そしてそれはスチレンブロック共重合体を基準としてビニル芳香族含有ブロック共重合体の約１００ｐｈｒ（樹脂１００部当たりの部数）まで置き換えることができる。
【００３６】
感圧接着剤は、化学的手段特に放射化学手段例えばＵＶ照射、ガンマ照射または高速電子による爆射によって架橋することができる。
【００３７】
本発明の感圧接着剤は、場合によっては、熱的活性化又は溶剤活性化のみによって感圧接着性が引き起こされる感圧接着剤である。
【００３８】
ビニル芳香族含有ブロック共重合体をベースとする前記の感圧接着剤の他に、適切な感圧接着剤としては、引き離し操作のために十分な伸張、凝集及び引っ張り強度を有する感圧接着剤の全てが含まれる。この種のＰＳＡｓは、単独又はビニル芳香族含有ブロック共重合体をベースとする感圧接着剤との組み合わせで使用することができる。
【００３９】
粘着付与剤は、スチレンブロック共重合体のエラストマーブロックと相容性のある粘着付与樹脂である。適切な粘着付与樹脂の例として、ロジン又はロジン誘導体をベースとする、好ましくは非水素化、部分的水素化又は完全水素化の樹脂、ジシクロペンタジエンの水素化ポリマー、Ｃ―５、Ｃ―５／Ｃ―９又はＣ―９単量体留分をベースとする非水素化、部分水素化、選択的水素化又完全水素化の各炭化水素樹脂、αーピネン、及び/又はβーピネン及び/又はδ―リモネンをベースとするポリテルペン樹脂、及び  純Ｃ―８又はＣ―９芳香族の水素化ポリマーが挙げられる。上記の粘着付与樹脂は、単独又は混合物の形態で使用することができる。
【００４０】
本発明の感圧接着剤は、広範囲に引張ることによって残渣を残したり又は破損したりしないで再引離しすることができる、単層粘着性テープ（例えば、ＤＥ３３３１０６Ｃ２，ＤＥ４２２２８４９Ｃ１又はＷＯ９８／０３６０１Ａ１に記載）用に、そしてまた中間発泡体担体が付いている又は付いていない多層粘着テープ（例えば、ＤＥ１９７０８３６６Ａ１、ＤＥ１９８２０８５８Ａ１、ＷＯ９２／１１３３３Ａ１、ＤＥ１９６４９７２７Ａ１、ＤＥ１９６４９７２８Ａ１、ＤＥ１９６４９７２９Ａ１、ＤＥ１９７２０１４５Ａ１、ＵＳ５５１６５８１Ａ又はＷＯ９５／０６６９１Ａ１に記載）用に使用することができる。ＤＥ１９７０８３６６Ａ１に記載の多層粘着テープに使用する場合には、ＰＳＡｓは接着性帯状体の外層を形成する。接着性帯状体はＤＥ４４２８５８７Ｃ２及びＵＳ５９２５４５９Ａに従って形作られ、及び／又はＤＥ４４３１９１４Ｃ２に従って修正される。上記の感圧接着剤は、ＤＥ４３３９６０４Ｃ２に記載の製品においても同様に利用することができる。
【００４１】
適切な中間担体は、例えば、発泡体担体物質（中間発泡体担体）、特にエチレンの単独重合体又は共重合体、特に低密度及び極低密度のポリエチレン（ＬＤＰＥ、ＬＬＤＰＥ、ＶＬＤＰＥ）エチレンー酢酸ビニル共重合体又は上記のポリマーの混合物を含んで成る。他の可能なポリマーの例として、就中、ポリ酢酸ビニル、ポリプロピレン、芳香族及び脂肪族イソシナートをベースとするポリウレタン、ポリスチレン、衝撃改良ポリスチレン、ＰＶＣ、アクリル酸エステル共重合体が挙げられる。発泡体は架橋形態でも非架橋形態でも使用することができる。
【００４２】
使用した発泡体の厚さは、特には、１７５μｍと１０ｍｍの間、好ましくは２５０μｍと５ｍｍの間、特に好ましくは３５０μｍと３ｍｍの間である。密度は、２０〜４００ｋｇ／ｍ3 、好ましくは２５〜２５０ｋｇ／ｍ3、さらに好ましくは２５〜１５０ｋｇ／ｍ3である。発泡体の構造は、独立気泡、開放気泡又は混合気泡構造であることができる。一体型又は一体型でない構造を有する、皮が張った発泡体及び皮が張っていない発泡体の両方を使用することができる。本発明によれば、２層以上の発泡体の積層体を使用することが同様に可能である。
【００４３】
発泡体の上に使用されるＰＳＡｓを十分に固定するために、発泡体を、製造工程中及び／又はＰＳＡで被覆する前に加圧前処理することが有利である。適切な前処理方法の例としては、とりわけ、フッ素前処理、コロナ前処理、プラズマ前処理及び炎による前処理があり、特に後者は電気的に分極した炎による処理である。前処理方法は単独に又は組み合わせで用いることができる。皮が張った発泡体であって一体型発泡体の場合には、接着剤の固定をさらに改良するために、発泡体に下塗りをすることができる。
【００４４】
開放気泡発泡体及び混合気泡発泡体は、含浸処理を行うことができる。場合によっては、移動可能物質がＰＳＡｓと発泡体の間を移動するのを減少させる目的で、発泡体とＰＳＡｓの間に障壁層を組み込むことが可能である。
【００４５】
ＰＳＡｓの製造
上記の感圧接着剤の製造と加工は、溶液から及び溶融物から行うことができる。その接着剤を溶融物から製造することが有利であることが判っている。後者の場合に対しては、バッチ法と連続法の両方を適切に使用することができる。本発明においては、感圧接着剤を、押し出し機を用いて連続的に製造するのが特に適切である。
【００４６】
転換
本発明のＰＳＡを利用する粘着テープの、典型的な転換した形態(converted form)は、例えば、ダイカット(die cuts)形態で得られるような、接着テープロール及び接着性帯状体である。ダイカットは、場合によっては、引離し操作をそこから行うことができる、非接着性の握り用のタブ(tab)部を含んでいる。
【００４７】
本発明においては、例えば、上記の、両面粘着テープ又は粘着性帯状物の一面を粘着性でなくすることによって、片面粘着テープを得ることができる。
【発明を実施するための最良の形態】
【００４８】
以下において、本発明を実施例を参照してより詳細に説明するが、それによって本発明をいかなる形態においても限定しようとするものではない。
［実施例１〜９及び比較実施例１〜７］
上記したように、以下の成分から成るＰＳＡ帯状物が製造される。
【００４９】
【表１】
2005529211.tif 000002
【００５０】
【表２】
2005529211.tif 000003
【００５１】
【表３】
2005529211.tif 000004
【００５２】
【表４】
2005529211.tif 000005
【００５３】
【表５】
2005529211.tif 000006
【００５４】
【表６】
2005529211.tif 000007
【００５５】
表１は、上記の実施例に対する力学的データ及び性能データを示す。比較実施例に関する測定値から分かるように、超吸収性材料は、乾燥条件下での接着接合における力学的性質にも性能上の特性にも影響を与えていない。ブロック共重合体基準で約１０ｐｈｒの割合においてのみ剥離力が少し増加しているのが分かる、がしかし、それらが不利益であるとは考えられない。ブロック共重合体基準で２０部の超吸収性材料は、恐らくは多くの充填剤が表面に存在するために、接合性能に少し影響している。
【００５６】
【表７】
2005529211.tif 000008
【００５７】
表２は、湿った条件に曝した場合の接合性能を示す。超吸収性材料を添加することにより、親水性基体上の湿気の影響下での接合性能は、著しく改良された。所望の効果を得るためには少量でも十分である。
【００５８】
力学的データ及び性能データの測定方法
引張能力及び最大伸び
引張能力(tensile capacity)と最大伸びを、分離速度３００ｍｍ／分で、Ｓ３サイズのダンベルを用いて、ＤＩＮ  ５３５０４に基づいた方法で測定した。
【００５９】
引離し力
引離し力（剥離力又は剥離応力）を、上端に非接着性握り用タブ部が付いた、寸法が長さ５０ｍｍで幅２０ｍｍの接着性シートを用いて測定した。その接着性シートを、互いに一致するように配置してある、寸法が５０ｍｍ X ３０ｍｍの２枚の鋼板の間に、各々５０ニュートンの圧力をかけて接合した。鋼板は、それらの底端に、各々Ｓ型鋼材フックに適応する穴を有している。鋼材フックの下端は、この試験用機構が測定の目的のための引張試験機の下方の掴み具に固定されるようにする別の鋼板に接続している。上記の接着接合体を＋４０℃で２４時間持続しで貯蔵する。再び室温に条件調節した後、接着性帯状シートを、結合平面に対して平行に１０００ｍｍ／分の引張速度で、２枚の鋼板の端部と接触せずに、引き離す。この操作中に、必要な引離し力を、ニュートン（Ｎ）単位で測定する。報告される数値は、接着性帯状物が１０ｍｍと４０ｍｍの間の接合長さに渉って鋼材からの脱離を起こす間に測定された剥離応力値（単位Ｎ／ｍｍ2）の平均値である。
【００６０】
剥離強度
剥離強度の測定では、調査対象のＰＳＡ帯状物試料を、片面の全面積に渉って、空気泡を含んでいない２３μｍのＰＥＴフィルム（例えば、三菱化学製Ｈｏｓｔａｐｈａｎ  ＲＮ２５）を用いて積層する。この後、接着性帯状シートの第２の片面を、1端で、約６ｍｍ長の帯状フィルム（再びＨｏｓｔａｐｈａｎ  ＲＮ２５）で覆い、それにより、この端で、両面上に非接着性握り用タブを形成する。その後、試験中の接着性帯状シートを、緩やかな指圧を用いて、その前面で、試験基体（コーティングされた木片壁紙：壁紙＝Ｅｒｆｕｒｔ  Ｋｏｅｒｎｉｎｇ５２、色＝Ｈｅｒｂｏｌ  Ｚｅｎｉｔ  ＬＧ、壁紙が圧縮チップボードに接合されている）に接合する。次いで、ＰＳＡ試料に、１０秒の間、接合面積１０ｃｍ2当たり９０Ｎの圧力をかけ、その後、４０℃で１５分間条件調節する。次いで、接着性帯状物が下方向に向くように、その試験板を水平に固定する。クランプ（２０ｇ）を用いて、５０ｇの錘を非接着性握り用タブに固定し、その結果生じる剥離負荷（接着性片の幅２０ｍｍ当たり約０．７Ｎ）が接合平面に直角に働く。１５分の試験段階及び２４時間後の反復の後、接着性帯状物が、試験の最初以来に結合基材から引き剥がされた距離にマークをする。２つのマーク間の距離を剥離パス(peel path)（単位はｍｍ／２４時間）として記録する。
【００６１】
先端―せん断強度
先端―せん断強度(tip-shear strength)の測定では、寸法が２０ｍｍX５０ｍｍであり、両側の１方の端に非接着性握り用タブ部（寸法が２０ｍｍX１３ｍｍであり、軸方向に配向した２５μｍポリエステルフィルム（Ｈｏｓｔａｐｈａｎ  ＲＮ２５）上に積層することにより得られる）を備えた試験用の接着性シートを、高度に磨いた寸法が４０ｍｍ長X４０ｍｍ幅X３ｍｍ厚の四角の鋼板の中心に接合する。鋼板は、その背面の中心に、板の表面に垂直に取り付けられた１０ｃｍの鋼棒を備えている。得られた試験試料を、試験基体（鋼）に対して１００Ｎの力で、５秒の加圧時間で接合し、５分間無負荷の状態に置く。吊した錘（てこの腕が５０ｍｍの場合には２０Ｎ）を取り付けることによって、選んだ先端―せん断負荷をかけた後、接合が外れるまでに経過した時間（即ち、先端―せん断安定時間）を測定する。試験条件は、相対湿度５０％で２３℃である。
【００６２】
湿潤条件下での先端―せん断強度（先端―せん断安定時間）
湿気の影響下での先端―せん断強度の測定を、測定が３５℃の温度、８５％以下の相対湿度でなされる以外は上記と同様に行う。使用される試験基体は、前もって酢酸エチルとエタノールで洗浄した４ｍｍ厚の窓ガラスのシートである。接着性接合及びサンプルの準備は、標準状態下での先端―せん断強度の測定の場合と同一である。用いられる負荷は５０ｍｍのてこを用いた１０Ｎの錘である。
【００６３】
湿潤状態下での剥離強度
湿気の影響下での剥離強度の測定を、測定が３５℃の温度で、相対湿度８５％でなされる以外は剥離強度に関して上記と同様に行なう。使用される試験基材は、前もって酢酸エチルとエタノールで洗浄した４ｍｍ厚の窓ガラスのシートである。接着性接合及びサンプルの準備は、標準状態下での剥離強度の測定の場合と同一である。負荷は７０ｇである。剥離パスを、ｍｍ／２４時間の単位で測定する。
【００６４】
試験用試料の製造
ＰＳＡ帯状体の製造
感圧接着剤を、不活性ガスとしての二酸化炭素下、約１６０から１８０℃の温度で、シグマ翼を備えた加熱可能な配合機（ｍｇｗ  ＬＡＵＤＡからのＬＴＨ３０３サーモスタットを備えたＷｅｒｎｅｒ  ＆  Ｐｆｌｅｉｄｅｒｅｒ  ＬＵＫ  １．０  Ｋ３）中で均一混合物に加工する。冷却後、接着剤を１２０から１４０℃（温度制御可能プレス：Ｂｕｃｈｅｒ−ＧｕｙｅｒからのモデルＫＨＬ５０）で約１０分間に押出し、７００μｍ厚（５０μｍ（平均値（２倍の標準偏差）の単層接着性シート部分を製造する。所望の寸法の単層ＰＳＡ帯状体をダイ打ち抜きにより得る。多層ＰＳＡ帯状体を製造する場合は、対応する層を積層（適宜、加熱積層を行う）によって前もって組み合わせ、次いで接着性帯状物を、打ち抜きすることにより個々の試料を製造する。
【国際調査報告】
2005529211.tif 000009
2005529211.tif 000010
2005529211.tif 000011
2005529211.tif 000012
2005529211.tif 000013
2005529211.tif 000014